(57)【要約】【課題】  硬化時に反りが生じ難く、長時間にわたり荷重が加わった際にも経時でエラーが回復することにより好適に信号再生が可能な光ディスクを提供する。【解決手段】  ３官能以上の多官能の脂肪族ポリオールを使用した多官能ウレタン（メタ）アクリレートを（メタ）アクリレートオリゴマーとして含有する紫外線硬化型組成物により、低弾性かつ低ガラス転移温度の硬化膜を形成でき、荷重が加わった際にも好適にエラーが回復し、更に硬化時の反りが少ない光ディスクを実現できる。【選択図】        図１
2010211867.tif 000002
【特許請求の範囲】
【請求項１】
基板上に、少なくとも光反射層と、光透過層とが積層され、前記光透過層側からレーザー光を入射して情報の再生を行う光ディスクの光透過層に使用する紫外線硬化型組成物であって、
（メタ）アクリレートオリゴマー及び（メタ）アクリレートモノマーを含有し、
（メタ）アクリレートオリゴマーとして、分子内に３個以上のヒドロキシル基を有する脂肪族ポリオール（ａ）と、分子内に２個のイソシアネート基を有するジイソシアネート（ｂ）と、分子内にヒドロキシル基と（メタ）アクリロイル基とを有するヒドロキシル基含有（メタ）アクリレート（ｃ）とからなる多官能ウレタン（メタ）アクリレート（Ｕ１）を含有することを特徴とする光ディスク用紫外線硬化型組成物。
【請求項２】
前記脂肪族ポリオール（ａ）の数平均分子量が１００〜３０００、前記ジイソシアネート（ｂ）の数平均分子量が１００〜１０００、前記ヒドロキシル基含有（メタ）アクリレート（ｃ）の数平均分子量が１００〜１０００である請求項１に記載の光ディスク用紫外線硬化型組成物。
【請求項３】
前記脂肪族ポリオール（ａ）が、トリメチロールプロパン、ジトリメチロールプロパン、ペンタエリスリトール、ジペンタエリスリトール、グリセリン、ポリグリセリン、および、これらのアルキレンオキサイド付加物又はラクトン付加物から選ばれる脂肪族ポリオールであるである請求項１又は２に記載の光ディスク用紫外線硬化型組成物。
【請求項４】
前記ヒドロキシル基含有（メタ）アクリレート（ｃ）が、ヒドロキシエチル（メタ）アクリレート、ヒドロキシプロピル（メタ）アクリレート、ヒドロキシブチル（メタ）アクリレート、およびこれらのε−カプロラクトン等のラクトン付加物、ポリアルキレンオキサイドのモノ（メタ）アクリレートからなる多官能ウレタン（メタ）アクリレート（Ｕ１）である請求項１〜３のいずれかに記載の光ディスク用紫外線硬化型組成物。
【請求項５】
前記多官能ウレタン（メタ）アクリレート（Ｕ１）の含有量が、紫外線硬化型組成物に含まれる紫外線硬化性化合物中の２０〜８０質量％である請求項１〜４のいずれかに記載の光ディスク用紫外線硬化型組成物。
【請求項６】
前記（メタ）アクリレートモノマーとして、二官能（メタ）アクリレートを、紫外線硬化型組成物に含まれる紫外線硬化性化合物中の１０〜５０質量％含有する請求項１〜５のいずれかに記載の光ディスク用紫外線硬化型組成物。
【請求項７】
紫外線硬化後の硬化膜表面に、稜間角１３６°のビッカース圧子を荷重１００ｍＮで押し込んで測定される弾性率（２３℃）が１５００ＭＰａ以下であり、前記硬化膜のガラス転移温度が５０℃以下である請求項１〜６のいずれかに記載の光ディスク用紫外線硬化型組成物。
【請求項８】
紫外線硬化型組成物の（メタ）アクリロイル基濃度が３．８ｍｍｏｌ／ｇ以下である請求項１〜７のいずれかに記載の光ディスク用紫外線硬化型組成物。
【請求項９】
基板上に、少なくとも光反射層と、紫外線硬化型組成物の硬化膜からなる光透過層とが積層され、前記光透過層側からブルーレーザーを入射して情報の再生を行う光ディスクであって、
前記紫外線硬化型組成物が、請求項１〜８のいずれかに記載の光ディスク用紫外線硬化型組成物であることを特徴とする光ディスク。
【請求項１０】
前記光透過層の厚さが９０〜１１０μｍの範囲にある請求項９に記載の光ディスク。
【請求項１１】
前記紫外線硬化型組成物の硬化膜表面に稜間角１３６°のビッカース圧子を荷重１００ｍＮで押し込んで測定される弾性率が１５００ＭＰａ以下であり、前記硬化膜のガラス転移温度が５０℃以下である請求項９又は１０に記載の光ディスク。
【発明の詳細な説明】
【技術分野】
【０００１】
本発明は、光ディスクの光透過層として有用な紫外線硬化型組成物及び少なくとも光反射層と光透過層とが形成され、前記光透過層を通して３７０ｎｍ〜４３０ｎｍの範囲内に発振波長を有するブルーレーザーにより記録又は再生を行う光ディスクに関する。
【背景技術】
【０００２】
高密度記録可能な光ディスクとして主流となっているＤＶＤ（Ｄｉｇｉｔａｌ  Ｖｅｒｓａｔｉｌｅ  Ｄｉｓｃ）は厚さ０．６ｍｍの２枚の基板を接着剤で貼り合わせた構造を有している。ＤＶＤにおいては高密度化を達成するため、ＣＤ（Ｃｏｍｐａｃｔ  Ｄｉｓｃ）に比べ短波長の６５０ｎｍのレーザーを用い、光学系も高開口数化している。
【０００３】
しかし、ＨＤＴＶ（ｈｉｇｈ  ｄｅｆｉｎｉｔｉｏｎ  ｔｅｌｅｖｉｓｉｏｎ）に対応した高画質の映像等を記録または再生する為には更なる高密度化が必要となる。ＤＶＤの次世代に位置する更なる高密度記録の方法及びその光ディスクの検討が行われており、ＤＶＤよりも更に短波長のブルーレーザー及び高開口数の光学系を用いる新しい光ディスク構造による高密度記録方式が提案されている。
【０００４】
この新しい光ディスクはポリカーボネート等のプラスチックで形成される透明又は不透明の基板上に記録層を形成し、次いで記録層上に約１００μｍの光透過層を積層してなり、該光透過層を通して記録光又は再生光が、あるいはその両方が入射する構造の光ディスクである。この光ディスクの光透過層には、生産性の観点から、紫外線硬化型組成物を使用することがもっぱら研究されている。
【０００５】
ブルーレーザーを使用した光ディスクは長期に安定した記録再生特性を保持する必要がある。そのため、光透過層は、長期間の使用においても、その表面の変形や、傷付きにより、記録再生特性に悪影響を与えないことが望まれる。ＤＶＤ及びＣＤは、記録光又は再生光が入射する面に、ポリカーボネートが基板材料として使用されているが、上記光ディスクは、紫外線硬化型組成物の硬化膜が、入射面になるため、ポリカーボネートに比較して、長時間にわたり荷重が加わると、変形等により信号再生エラーが増加する問題があった。
【０００６】
このようなエラー増加を引き起こす変形が生じ難い光透過層を使用した光ディスクとしては、例えば、光透過層の２５℃における動的弾性率が１．５〜３．０ＧＰａである光情報媒体が開示されている（特許文献１参照）。しかし、当該光ディスクは、光透過層の弾性率が高く、光ディスクの製造時に反りが生じやすく、加えて温湿度環境が急激に変化した場合の反り変化が大きいという問題があった。
【０００７】
ブルーレーザーにより記録又は再生を行う光ディスクの光透過層に使用する紫外線硬化型組成物としては、例えば、脂肪族炭素原子に結合しているイソシアネート基を１分子中に３個以上有する化合物とポリカプロラクトン変性ヒドロキシエチル（メタ）アクリレートとを反応させて得られるラジカル硬化性ウレタンアクリレートとラジカル硬化性モノマーとを含有する紫外線硬化型組成物が開示されている（特許文献２参照）。当該紫外線硬化型組成物は、光透過層に用いた場合、耐擦傷性及び光透過性に優れた硬化膜を与えるものであるが、高温高湿環境下に長期間暴露すると、再生信号が劣化する問題があった。
【０００８】
【特許文献１】特開２００３−１２３３１６号公報
【特許文献２】特開２００５−３１９４５９号公報
【発明の開示】
【発明が解決しようとする課題】
【０００９】
本発明が解決しようとする課題は、硬化時に反りが生じ難く、長時間にわたり荷重が加わった際にも経時でエラーが回復することにより好適に信号再生が可能な光ディスクを提供することにある。
【課題を解決するための手段】
【００１０】
本発明の光ディスク用紫外線硬化型組成物は、３官能以上の多官能の脂肪族ポリオールを使用した多官能ウレタン（メタ）アクリレートを（メタ）アクリレートオリゴマーとして含有する紫外線硬化型組成物により、低弾性かつ低ガラス転移温度の硬化膜を形成でき、荷重が加わった際にも好適にエラーが回復し、更に硬化時の反りが少ない光ディスクを実現できる。
【発明の効果】
【００１１】
本発明の光ディスクは、反りが生じ難く、長時間にわたり荷重が加わった際に経時でエラーが回復することにより好適に信号再生が可能となる。
【発明を実施するための最良の形態】
【００１２】
本発明の光ディスク用紫外線硬化型組成物は、（メタ）アクリレートオリゴマー及び（メタ）アクリレートモノマーを含有し、（メタ）アクリレートオリゴマーとして、分子内に３個以上のヒドロキシル基を有する脂肪族ポリオールと、分子内に２個のイソシアネート基を有するジイソシアネートと、分子内にヒドロキシル基と（メタ）アクリロイル基とを有するヒドロキシル基含有（メタ）アクリレートとからなる多官能ウレタン（メタ）アクリレートを含有する。また、当該光ディスク紫外線硬化型組成物は、基板上に、少なくとも光反射層と、光透過層とが積層され、前記光透過層側からレーザー光を入射して情報の再生を行う光ディスクの光透過層として使用される。
【００１３】
［（メタ）アクリレートオリゴマー］
本発明においては、（メタ）アクリレートオリゴマーとして、上記の分子内に３個以上のヒドロキシル基を有する脂肪族ポリオール（ａ）と、分子内に２個イソシアネート基を有するジイソシアネート（ｂ）と、ヒドロキシル基と（メタ）アクリロイル基とを有するヒドロキシル基含有（メタ）アクリレート（ｃ）とから得られる多官能ウレタン（メタ）アクリレート（Ｕ１）を使用する。当該多官能ウレタン（メタ）アクリレート（Ｕ１）の使用により、湿熱環境変化時に反りの少ない柔軟性を硬化膜に付与できる。また、ウレタン（メタ）アクリレートの有するウレタン結合により、凝集性が向上し、凝集破壊が生じにくくなるため、得られる硬化物は好適な密着性を有する。
【００１４】
３個以上のヒドロキシル基を有する脂肪族ポリオール（ａ）は、数平均分子量が１００〜３０００であることが好ましく、１００〜２０００であることがより好ましい。数平均分子量を当該範囲とすることで、硬化膜に荷重をかけた際のエラーの回復に優位な架橋構造を好適に形成できる。
【００１５】
脂肪族ポリオール（ａ）としては、例えば、トリメチロールプロパン、ジトリメチロールプロパン、ペンタエリスリトール、ジペンタエリスリトール、グリセリン、ポリグリセリン、及びこれらポリオールのアルキレンオキサイド付加物を好ましく使用できる。当該アルキレンオキサイドとしては、例えば、エチレンオキサイド、プロピレンオキサイド、１，２−ブチレンオキサイド、１，３−ブチレンオキサイド、２，３−ブチレンオキサイド等のアルキレンオキサイドを使用できる。また、これらポリオールのε−カプロラクトン等のラクトン付加物を使用しても良い。
【００１６】
これら脂肪族ポリオール（ａ）の中でも、トリメチロールプロパン、ジトリメチロールプロパン、グリセリン、及び、これらのエチレンオキサイド又はプロピレンオキサイド付加物が特に好ましい。
【００１７】
分子内に２個以上のイソシアネート基を有するジイソシアネート（ｂ）としては、上記脂肪族ポリオール（ａ）により形成される優位な架橋構造を阻害しないものであれば特に制限されないが、数平均分子量が１００〜１０００のジイソシアネートであることが好ましく、１００〜８００であることがより好ましい。このようなジイソシアネート（ｂ）としては、例えば、テトラメチレンジイソシアネート、ヘキサメチレンジイソシアネート、トリメチルヘキサメチレンジイソシアネート、ビス（イソシアナトメチル）シクロヘキサン、シクロヘキサンジイソシアネート、ビス（イソシアナトシクロヘキシル）メタン、イソホロンジイソシアネート、トリレンジイソシアネート、キシリレンジイソシアネート、ジフェニルメタンジイソシアネート、ｍ−フェニレンジイソシアネート、ノルボルネンジイソシアネートなどのポリイソシアネート類が挙げられる。なかでも、分子内に２個のイソシアネート基を有するジイソシアネート化合物が好ましく、特にイソホロンジイソシアネート及びビス（イソシアナトシクロヘキシル）メタンは、色相の悪化が無く、かつ光線透過性も低下することがないため特に好ましい。
【００１８】
ヒドロキシル基と（メタ）アクリロイル基とを有するヒドロキシル基含有（メタ）アクリレート（ｃ）としては、上記脂肪族ポリオール（ａ）により形成される優位な架橋構造を阻害しないものであれば特に制限されないが、数平均分子量が１００〜１０００のヒドロキシル基含有（メタ）アクリレートであることが好ましく、１００〜８００であることがより好ましい。このようなヒドロキシル基含有（メタ）アクリレート（ｃ）としては、例えば、ヒドロキシエチル（メタ）アクリレート、ヒドロキシプロピル（メタ）アクリレート、ヒドロキシブチル（メタ）アクリレート、ポリε−カプロラクトン変性ヒドロキシエチル（メタ）アクリレート、ペンタエリスリトールトリアクリレート、ジペンタエリスリトールペンタアクリレートなどが有る。あるいは２個以上のヒドロキシキル基を有する化合物と（メタ）アクリル酸とを反応させて得られる化合物でも良く、例えばグリシジルエーテル化合物と（メタ）アクリル酸との付加反応物、グリコール化合物のモノ（メタ）アクリレート体等が挙げられる。なかでも、（Ｕ１）成分が低粘度で、硬化物に柔軟性を付与できることからヒドロキシエチル（メタ）アクリレート、ヒドロキシプロピル（メタ）アクリレート、ヒドロキシブチル（メタ）アクリレート、およびこれらのポリε−カプロラクトン付加物が好ましい。
【００１９】
上記化合物から構成される多官能ウレタン（メタ）アクリレート（Ｕ１）のゲルパーミエーションクロマトグラフィー（ＧＰＣ）で測定した数平均分子量（Ｍｎ）としては、１０００〜２００００であることが好ましく、１０００〜１５０００であることがより好ましい。これにより、本発明の紫外線硬化型組成物を使用した光ディスクの耐久性及び耐光性がより優れたものとなる。なお、ＧＰＣは東ソー（株）社製  ＨＬＣ−８０２０を用い、カラムはＧＭＨｘｌ−ＧＭＨｘｌ−Ｇ２００Ｈｘｌ−Ｇ１０００Ｈｘｌｗを使用するものとし、溶媒はＴＨＦを用い、１．０ｍｌ／ｍｉｎの流量でカラム温度が４０℃、検出器温度が３０℃、分子量は標準ポリスチレン換算で測定を行うものとする。
【００２０】
上記多官能ウレタン（メタ）アクリレート（Ｕ１）を使用する場合には、紫外線硬化型組成物に含まれる紫外線硬化性化合物中の５〜８０質量％で使用することが好ましく、２０〜６０質量％であることが特に好ましい。多官能ウレタン（メタ）アクリレート（Ｕ１）の含有量を当該範囲とすることで硬化膜に適度な柔軟性を付与することが可能となり、特に湿熱環境変化時における反りの少ない硬化膜を実現できる。
【００２１】
本発明の紫外線硬化型組成物においては、（メタ）アクリレートオリゴマーとして、上記多官能ウレタン（メタ）アクリレート（Ｕ１）以外のウレタン（メタ）アクリレートや、他のエポキシ（メタ）アクリレート、ポリエステル（メタ）アクリレート、ポリエーテル（メタ）アクリレートを併用してもよい。
【００２２】
上記多官能ウレタン（メタ）アクリレート（Ｕ１）以外のウレタン（メタ）アクリレートとしては、例えば、ポリエーテル骨格のウレタン（メタ）アクリレート、ポリエステル骨格のウレタン（メタ）アクリレート、ポリカーボネート骨格のウレタン（メタ）アクリレートなどのポリウレタン（メタ）アクリレート等を例示できる。また、上記脂肪族ポリオール（ａ）とは異なるポリオールと、分子内に２個以上のイソシアネート基を有する化合物と、ヒドロキシル基と（メタ）アクリロイル基とを有する化合物とから得られるウレタン（メタ）アクリレートなどが例示できる。
【００２３】
また、エポキシ（メタ）アクリレートとしては、例えば、グリシジルエーテル型エポキシ化合物と（メタ）アクリル酸を反応させることで得られたエポキシアクリレートを用いることができる。グリシジルエーテル型エポキシ化合物としては、ビスフェノールＡあるいはそのアルキレンオキサイド付加ジグリシジルエーテル、ビスフェノールＦあるいはそのアルキレンオキサイド付加ジグリシジルエーテル、水素添加ビスフェノールＡあるいはそのアルキレンオキサイド付加ジグリシジルエーテル、水素添加ビスフェノールＦあるいはそのアルキレンオキサイド付加ジグリシジルエーテル、エチレングリコールジグリシジルエーテル、プロピレングリコールジグリシジルエーテル、ネオペンチルグリコールジグリシジルエーテル等を挙げることができ、これらのエポキシ（メタ）アクリレート等の活性エネルギー線硬化性オリゴマーの１種もしくは２種以上を用いる事が出来る。
【００２４】
これら他の（メタ）アクリレートオリゴマーを使用する場合には、（メタ）アクリレートオリゴマーの総量が、紫外線硬化型組成物に含まれる紫外線硬化性化合物中の２０〜８０質量％程度で調整することが好ましい。
【００２５】
［（メタ）アクリレートモノマー］
本発明の紫外線硬化型組成物に使用する（メタ）アクリレートモノマーとしては、特に制限されず、一分子中に一の（メタ）アクリロイル基を有する（メタ）アクリレートモノマー（以下、単官能（メタ）アクリレートと称する）や、一分子中に二個の（メタ）アクリロイル基を有する（メタ）アクリレートモノマー（以下、二官能の（メタ）アクリレートと称する。）、更には一分子中に三以上の（メタ）アクリロイル基を有する（メタ）アクリレートモノマー（以下、多官能の（メタ）アクリレートモノマーと称する。）を使用でき、これらを適宜配合することで、所望の粘度、硬化後の弾性率を有する組成物を得ることができる。
【００２６】
単官能（メタ）アクリレートとしては、例えば、エチル（メタ）アクリレート、ブチル（メタ）アクリレート、２−エチルヘキシル（メタ）アクリレート、ノニル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、エトキシエトキシエチル（メタ）アクリレート、２−ヒドロキシエチル（メタ）アクリレート、３−クロロ−２−ヒドロキシプロピル（メタ）アクリレート、メトキシエチル（メタ）アクリレート、ブトキシエチル（メタ）アクリレート、等の脂肪族（メタ）アクリレート、ノニルフェノキシエチル（メタ）アクリレート、２−ヒドロキシ−３−フェノキシプロピル（メタ）アクリレート、フェノキシエチル（メタ）アクリレート、ベンジル（メタ）アクリレート等の芳香族（メタ）アクリレート、ジシクロペンテニル（メタ）アクリレート、ジシクロペンタニル（メタ）アクリレート、ジシクロペンテニルオキシエチル（メタ）アクリレート、テトラシクロドデカニル（メタ）アクリレート、シクロヘキシル（メタ）アクリレート、テトラヒドロフルフリル（メタ）アクリレート、グリシジル（メタ）アクリレート等の脂環式（メタ）アクリレート、カプロラクトン変性テトラヒドロフルフリル（メタ）アクリレート、アクリロイルモルフォリン、イソボルニル（メタ）アクリレート、ノルボルニル（メタ）アクリレート、２−（メタ）アクリロイルオキシメチル−２−メチルビシクロヘプタンアダマンチル（メタ）アクリレート、などを使用できる。
【００２７】
なかでも、テトラヒドロフルフリルアクリレート、フェノキシエチルアクリレート、エトキシエトキシエチル（メタ）アクリレートを用いた場合、膜厚変化量が少なく、反り変化量も少なくなるため、好ましい。
【００２８】
二官能（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、エチレングリコールジ（メタ）アクリレート、トリメチロールプロパンジ（メタ）アクリレート、ペンタエリスリトールジ（メタ）アクリレート、ポリプロピレングリコールジ（メタ）アクリレート、ネオペンチルグリコール１モルに４モル以上のエチレンオキサイドもしくはプロピレンオキサイドを付加して得たジオールのジ（メタ）アクリレート、エチレンオキサイド変性リン酸（メタ）アクリレート、エチレンオキサイド変性アルキル化リン酸ジ（メタ）アクリレート、ジエチレングリコールジ（メタ）アクリレート、ジプロピレングリコールジ（メタ）アクリレート、トリプロピレングリコールジ（メタ）アクリレート、ポリエーテル（メタ）アクリレート、ジエチルアミノエチル（メタ）アクリレート、脂環式構造を有する（メタ）アクリレートとしては、脂環式の二官能（メタ）アクリレートとして、ノルボルナンジメタノールジ（メタ）アクリレート、ノルボルナンジエタノールジ（メタ）アクリレート、ノルボルナンジメタノールにエチレンオキサイド又はプロピレンオキサイド２モル付加して得たジオールのジ（メタ）アクリレート、トリシクロデカンジメタノールジ（メタ）アクリレート、トリシクロデカンジエタノールジ（メタ）アクリレート、トリシクロデカンジメタノールにエチレンオキサイド又はプロピレンオキサイド２モル付加して得たジオールのジ（メタ）アクリレート、ペンタシクロペンタデカンジメタノールジ（メタ）アクリレート、ペンタシクロペンタデカンジエタノールジ（メタ）アクリレート、ペンタシクロペンタデカンジメタノールにエチレンオキサイド又はプロピレンオキサイド２モル付加して得たジオールのジ（メタ）アクリレート、ペンタシクロペンタデカンジエタノールにエチレンオキサイド又はプロピレンオキサイド２モル付加して得たジオールのジ（メタ）アクリレート、ジメチロールジシクロペンタンジ（メタ）アクリレート、ヒドロキシピバルアルデヒド変性トリメチロールプロパンジ（メタ）アクリレート、ヒドロキシピバリン酸ネオペンチルグリコールジ（メタ）アクリレート、エチレンオキサイド変性ビスフェノールＡジ（メタ）アクリレート、プロピレンオキサイド変性ビスフェノールＡジ（メタ）アクリレート等を使用できる。
【００２９】
なかでもトリシクロデカンジメタノールジ（メタ）アクリレート、トリプロピレングリコールジ（メタ）アクリレート、ヒドロキシピバリン酸ネオペンチルグリコールジ（メタ）アクリレート、エチレンオキサイド変性ビスフェノールＡジ（メタ）アクリレート等が好ましく、ヒドロキシピバリン酸ネオペンチルグリコールジ（メタ）アクリレート、エチレンオキサイド変性ビスフェノールＡジ（メタ）アクリレートが特に好ましい。
【００３０】
また、硬化後の弾性率を高く調整したい場合に、三官能以上の（メタ）アクリレートを使用してもよく、例えば、ビス（２−アクリロイルオキシエチル）ヒドロキシエチルイソシアヌレート、ビス（２−アクリロイルオキシプロピル）ヒドロキシプロピルイソシアヌレート、ビス（２−アクリロイルオキシブチル）ヒドロキシブチルイソシアヌレート、ビス（２−メタクリロイルオキシエチル）ヒドロキシエチルイソシアヌレート、ビス（２−メタクリロイルオキシプロピル）ヒドロキシプロピルイソシアヌレート、ビス（２−メタクリロイルオキシブチル）ヒドロキシブチルイソシアヌレート、トリス（２−アクリロイルオキシエチル）イソシアヌレート、トリス（２−アクリロイルオキシプロピル）イソシアヌレート、トリス（２−アクリロイルオキシブチル）イソシアヌレート、トリス（２−メタクリロイルオキシエチル）イソシアヌレート、トリス（２−メタクリロイルオキシプロピル）イソシアヌレート、トリス（２−メタクリロイルオキシブチル）イソシアヌレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリメチロールプロパン１モルに３モル以上のエチレンオキサイドもしくはプロピレンオキサイドを付加して得たトリオールのジ又はトリ（メタ）アクリレート、ジペンタエリスリトールのポリ（メタ）アクリレート等の多官能（メタ）アクリレート、等を使用できる。
【００３１】
また、Ｎ−ビニルピロリドン、Ｎ−ビニルカプロラクタム、Ｎ−ビニルホルムアミド、ビニルエーテルモノマー等の紫外線硬化性化合物も必要に応じて使用できる。
【００３２】
本発明においては、（メタ）アクリレートモノマーとして、二官能（メタ）アクリレートを使用することが好ましい。紫外線硬化型組成物に含まれる紫外線硬化性化合物全量中の二官能（メタ）アクリレートの含有量は、５〜５０質量％であることが好ましく、２０〜５０質量％であることが特に好ましい。
【００３３】
本発明における紫外線硬化型組成物に含まれる紫外線硬化性化合物全量中の単官能（メタ）アクリレートの含有量としては、５〜４０質量％であることが好ましく、特に１０〜３５質量％であることが好ましい。また、三官能以上の（メタ）アクリレートの含有量は、３０質量％以下であることが好ましく、特に２０質量％以下であることが好ましい。
【００３４】
［開始剤、添加剤］
本発明の光ディスク用紫外線硬化型組成物中には、上記（メタ）アクリレートオリゴマーや（メタ）アクリレートモノマー以外に、公知の光重合開始剤、及び熱重合開始剤等を用いる事が出来る。
【００３５】
本発明に使用できる光重合開始剤としては、例えば、ベンゾインイソブチルエーテル、２，４−ジエチルチオキサントン、２−イソプロピルチオキサントン、ベンジル、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オン等の分子開裂型や、ベンゾフェノン、４−フェニルベンゾフェノン、イソフタルフェノン、４−ベンゾイル−４’−メチル−ジフェニルスルフィド等の水素引き抜き型の光重合開始剤等がある。
【００３６】
本発明の紫外線硬化型組成物には、必要に応じて、添加剤として、界面活性剤、レベリング剤、熱重合禁止剤、ヒンダードフェノール、ホスファイト等の酸化防止剤、ヒンダードアミン等の光安定剤を使用することもできる。また、増感剤として、例えば、トリメチルアミン、メチルジメタノールアミン、トリエタノールアミン、ｐ−ジメチルアミノアセトフェノン、ｐ−ジメチルアミノ安息香酸エチル、ｐ−ジメチルアミノ安息香酸イソアミル、Ｎ，Ｎ−ジメチルベンジルアミン及び４，４’−ビス（ジエチルアミノ）ベンゾフェノン等が使用でき、更に、前記の光重合性化合物と付加反応を起こさないアミン類を併用することもできる。
【００３７】
本発明の光ディスク用紫外線硬化型組成物は、上記多官能ウレタン（メタ）アクリレートを含有する。当該紫外線硬化型組成物により、低弾性かつ低ガラス転移温度の硬化膜を形成でき、荷重が加わった際にも好適にエラーが回復し、更に硬化時の反りが少ない光ディスクを実現できる。
【００３８】
本発明においては、上記多官能ウレタン（メタ）アクリレートを含有することで、弾性率とガラス転移温度を好適な範囲とすることができ、紫外線照射時の硬化収縮を低減し、湿熱環境変化時における反り変化の少ない硬化膜を実現できる。また、紫外線硬化後の硬化膜は、２３℃における弾性率が１５００ＭＰａ以下でガラス転移温度が５０℃以下との光透過層を実現できるため、外部からの荷重によって変形しても元に復元しやすく寸法安定性に優れた光透過層を有する光ディスクを実現できる。
【００３９】
また、本発明の紫外線硬化型組成物においては、その設計（メタ）アクリロイル基濃度を３．８ｍｍｏｌ／ｇ以下、好ましくは３．７ｍｍｏｌ／ｇ以下、より好ましくは３．６ｍｍｏｌ／ｇ以下とする。設計（メタ）アクリロイル基濃度を当該範囲とすることで、紫外線照射時の硬化収縮を低減し、湿熱環境変化時における反り変化の少ない硬化膜を形成できるため、光ディスクに適用した際に様々な使用環境下での反り変化を低減できる。
【００４０】
紫外線硬化型組成物中の（メタ）アクリロイル基濃度とは、紫外線硬化型組成物１ｇ中に含まれる（メタ）アクリロイル基の濃度（ｍｍｏｌ）をいう。詳細には、（メタ）アクリレート成分を任意の複数成分含んでいる紫外線硬化型組成物においては、下式により算出される濃度である。
【００４１】
［紫外線硬化型組成物の（メタ）アクリロイル基濃度］＝［Σｍｉｃｉ／Σｍｉ］（ｍｍｏｌ／ｇ）
ｍｉ：紫外線硬化型組成物に含まれる成分ｉの配合量（ｇ）
ｃｉ：成分ｉの（メタ）アクリロイル基濃度（ｍｍｏｌ／ｇ）
【００４２】
また、個々の（メタ）アクリレート成分であるｉ成分の（メタ）アクリロイル基濃度は、下式により算出される。
【００４３】
［成分ｉの（メタ）アクリロイル基濃度］＝［Ｆ×１０３／Ｍ］（ｍｍｏｌ／ｇ）
Ｆ：成分ｉの１分子あたりの（メタ）アクリロイル基数
Ｍ：成分ｉの１分子あたりの分子量（ｇ／ｍｏｌ）
【００４４】
なお、上記算出に際し、組成物中の添加剤等の質量は計算の際に考慮しないものとする。
【００４５】
本発明の紫外線硬化型組成物は、紫外線を照射した後の硬化膜の弾性率が、１５００ＭＰａ（２３℃）以下、ガラス転移温度が５０℃以下であることが好ましい。中でも弾性率が５０〜１０００ＭＰａ、ガラス転移温度が１０〜４５℃となる組成であることがより好ましい。硬化膜の弾性率及びガラス転移温度が、当該範囲であると、外部からの荷重によって光透過層が変形しても元に復元しやすい光ディスクを得ることができる。
【００４６】
本発明の紫外線硬化型組成物は、上記紫外線硬化性化合物を調整し、粘度を８００〜５０００ｍＰａ・ｓ、好ましくは１０００〜２５００ｍＰａ・ｓとすることで、厚膜の光透過層を好適に形成できる。
［光ディスク］
本発明の光ディスクは、基板上に、少なくとも光反射層と光透過層とが形成され、光透過層を通してレーザー光により記録又は再生を行う光ディスクであって、光透過層が、上記の紫外線硬化型組成物の硬化物からなるものである。本発明の光ディスクは、光透過層として、上記の紫外線硬化型組成物を使用することにより、高温高湿下でも、銀又は銀合金を反射膜として使用した場合に、優れた耐久性を得ることができるため、良好に情報の記録・再生を行うことができる。
【００４７】
本発明の光ディスクにおける光透過層は、レーザー光の発振波長が３７０〜４３０ｎｍであるブルーレーザーを効率良く透過することが好ましく、１００μｍの厚さにおいて４０５ｎｍの光の透過率が８５％以上であることが好ましく、９０％以上であることが特に好ましい。
【００４８】
本発明の光ディスクにおける光透過層の厚みは７０〜１１０μｍであることが好ましい。光透過層の厚みは、通常、約１００μｍに設定されるが、厚みは光透過率や信号の読み取り及び記録に大きく影響を及ぼすため、十分な管理が必要である。光透過層は、当該厚さの硬化層単層で形成されていても、複数層が積層されていてもよい。
【００４９】
光反射層としては、レーザー光を反射し、記録・再生が可能な光ディスクを形成できるものであればよく、例えば、金、銅、アルミニウムなどの金属又はその合金、シリコンなどの無機化合物を使用できる。なかでも、４００ｎｍ近傍の光の反射率が高いことから銀又は銀を主成分とする合金を使用することが好ましい。光反射層の厚さは、１０〜６０ｎｍ程度の厚さとすることが好ましい。
【００５０】
基板としては、ディスク形状の円形樹脂基板を使用でき、当該樹脂としてはポリカーボネートを好ましく使用できる。光ディスクが再生専用の場合には、基板上に情報記録を担うピットが光反射層と積層される表面に形成される。
【００５１】
また、書込可能な光ディスクの場合には、光反射層と光透過層との間に情報記録層が設けられる。情報記録層としては、情報の記録・再生が可能であればよく、相変化型記録層、光磁気記録層、あるいは有機色素型記録層のいずれであってもよい。
【００５２】
情報記録層が相変化型記録層である場合には、当該情報記録層は通常、誘電体層と相変化膜から構成される。誘電体層は、相変化層に発生する熱を緩衝する機能、ディスクの反射率を調整する機能を求められ、ＺｎＳとＳｉＯ２の混合組成が用いられる。相変化膜は、膜の相変化により非晶状態と結晶状態で反射率差を生じるものであり、Ｇｅ−Ｓｂ−Ｔｅ系、Ｓｂ−Ｔｅ系、Ａｇ−Ｉｎ−Ｓｂ−Ｔｅ系合金を用いることができる。
【００５３】
本願発明の光ディスクは、情報記録部位が二つ以上形成されていても良い。例えば、再生専用光ディスクの場合には、ピットを有する基板上に、第一の光反射層、第一の光透過層が積層され、当該第一の光透過層上又は他の層を積層し、当該層上に第二の光反射層、第二の光透過層を形成してもよい。この場合には第一の光透過層やこれに積層する他の層上にピットが形成される。また、記録・再生可能な光ディスクの場合は、基板上に、情報記録層、光反射層及び光透過層が積層された構成を有するものであるが、当該光透過層上に更に、第二の光反射層、第二の情報記録層、第二の光透過層を形成して二層の情報記録層を有する構成、あるいは、同様に層を積層して三層以上の情報記録層を有する構成としてもよい。複数層を積層する場合には、各層の層厚さの和が上記の厚さになるように適宜調整すればよい。
【００５４】
また、本発明の光ディスクにおいては、光透過層が最表面の層であってもよいが、更にその表層に表面コート層を設けてもよい。
【００５５】
光反射層上に塗布した紫外線硬化型組成物を紫外線照射することにより硬化させる場合、例えばメタルハライドランプ、高圧水銀灯などを用いた連続光照射方式で行うこともできるし、ＵＳＰ５９０４７９５記載の閃光照射方式で行うこともできる。効率よく硬化出来る点で閃光照射方式がより好ましい。
【００５６】
紫外線を照射する場合、積算光量は０．０５〜１Ｊ／ｃｍ２となるようにコントロールするのが好ましい。積算光量は０．０５〜０．８Ｊ／ｃｍ２であることがより好ましく、０．０５〜０．６Ｊ／ｃｍ２であることが特に好ましい。本発明の光ディスクに使用する紫外線硬化型組成物は、積算光量が少量であっても、十分に硬化し、光ディスク端面や表面のタックが発生せず、更に光ディスクの反りや歪みが発生しない。
【００５７】
［実施態様］
以下、本発明の光ディスクの具体例として、単層型光ディスク及び二層型光ディスクの具体的構成の一例を以下に示す。
【００５８】
本発明の光ディスクのうち、単層型光ディスクの好ましい実施態様としては、例えば、図１に示したように、基板１上に、光反射層２と、光透過層３とが積層され、光透過層側からブルーレーザーを入射して情報の記録又は再生を行う構成が例示できる。図中の凹凸は、記録トラック（グルーブ）を模式的に表したものである。光透過層３は、本発明の紫外線硬化型組成物の硬化物からなる層であり、その厚さは１００±１０μｍの範囲である。基板１の厚さは１．１ｍｍ程度、光反射膜は銀等の薄膜である。
【００５９】
図２は図１に示した構成の最表層にハードコート層４を設けた構成である。ハードコート層は、高硬度で、耐摩耗性に優れる層であることが好ましい。ハードコート層の厚さは、１〜１０μｍであることが好ましく、３〜５μｍであることがより好ましい
多層型光ディスクの好ましい実施態様としては、例えば、図３に示したように、基板１上に、光反射層５と、光透過層６とが積層され、さらにその上に、光反射層２と、光透過層３とが積層され、光透過層３側からブルーレーザーを入射して情報の記録又は再生を行う二層型光ディスクの構成が例示できる。光透過層３及び光透過層６は、紫外線硬化型組成物の硬化物からなる層であり、少なくともいずれかの層が本発明の紫外線硬化型組成物からなる層である。層の厚さとしては、光透過層３の厚さと光透過層６の厚さの和が１００±１０μｍの範囲である。基板１の厚さは１．１ｍｍ程度、光反射膜は銀等の薄膜である。
【００６０】
当該構成の二層型光ディスクにおいては、記録トラック（グルーブ）が、光透過層６の表面にも形成されるため、光透過層６は、接着性に優れる紫外線硬化型組成物の硬化膜からなる層の上に、記録トラックを好適に形成できる紫外線硬化型組成物の硬化膜からなる層を積層した複層で形成されていてもよい。また当該構成においても最表層にハードコート層が設けられていてもよい。
【００６１】
図１に示す光ディスクの製造方法を以下に説明する。
まず、ポリカーボネート樹脂を射出成形することによって、記録トラック（グルーブ）と呼ばれるレーザー光をトラッキングするための案内溝を有する基板１を作製する。次に基板１の記録トラック側の表面に、銀合金などをスパッタまたは蒸着することにより光反射層２を成膜する。この上に本発明の紫外線硬化型組成物を塗布し、ディスクの片面または両面から紫外線を照射して、紫外線硬化型組成物を硬化させ、光透過層３を形成し、図１の光ディスクを作製する。図２の光ディスクの場合には、この上に更にスピンコート等によりハードコート層４を形成する。
【００６２】
図３に示す光ディスクの製造方法を以下に説明する。
まず、ポリカーボネート樹脂を射出成形にすることによって、記録トラック（グルーブ）と呼ばれるレーザー光をトラッキングするための案内溝を有する基板１を作製する。次に、基板１の記録トラック側の表面に、銀合金などをスパッタまたは蒸着することにより光反射層６を成膜する。
【００６３】
この上に、本発明の紫外線硬化型組成物又は任意の紫外線硬化型組成物の光透過層５を形成するが、その際に型を用いて表面に記録トラック（グルーブ）を転写する。記録トラック（グルーブ）を転写する工程は次の通りである。基板１に形成された光反射層６上に紫外線硬化型組成物を塗布し、その上に記録トラック（グルーブ）を形成するための型と貼り合わせ、この貼り合わせたディスクの片面または両面から紫外線を照射して、紫外線硬化型組成物を硬化させる。その後、型を剥離して、光透過層５の記録トラック（グルーブ）を有する側の表面に、銀合金などをスパッタまたは蒸着することにより光反射層２を成膜し、この上に、紫外線硬化型組成物を塗付した後、紫外線照射により硬化させ、光透過層３を形成することで、図３の光ディスクを作製できる。また、光反射層に相変化型記録層を用いる場合でも上記と同様の方法により光ディスクを作成することができる。
【実施例】
【００６４】
次に、合成例及び実施例を挙げて本発明を詳細に説明するが、本発明はこれら実施例に限定されるものではない。以下実施例中の「部」は「質量部」を表す。
【００６５】
＜合成例１＞（ＨＥＡ−ＣＬ２中間体の合成）
温度計、攪拌機および環流冷却器を備えたフラスコに、プラクセルＭ  ６８４ｇ（ε−カプロラクトン、ダイセル化学工業（株）製）、ＨＥＡ  ３４８ｇ（２−ヒドロキシエチルアクリレート：大阪有機化学工業（株）製）、ネオスタンＵ−２８  ０．２１ｇ（オクタン酸錫：日東化成（株）製）、メトキノン  ０．２１ｇ（ｐ−メトキシフェノール：精工化学工業（株）製、重合禁止剤）、Ｋ−ＮＯＸ  ＢＨＴ  ２．０６ｇ（２，６−ジ−ｔ−ブチル−Ｐ―クレゾール：エボニックデグサジャパン（株）製、酸化防止剤）を入れ、均一に混合しながら徐々に昇温した。１３０℃で反応し、サンプリングを行い、ガードナー粘度が一定となったところで反応を終了し、ＨＥＡ−ＣＬ２中間体（２−ヒドロキシエチルアクリレート−ε−カプロラクトン２モル付加物）を得た。
【００６６】
＜合成例２＞（ＨＥＡ−ＣＬ３中間体の合成）
各原料成分を表１に示す組成比率で用いた以外は合成例１と同様にして反応を行い、ＨＥＡ−ＣＬ３中間体（２−ヒドロキシエチルアクリレート−ε−カプロラクトン３モル付加物）を得た。
【００６７】
＜合成例３＞（ＵＡ１の合成）
合成例１と同様の装置を用い、ＶＥＳＴＡＮＡＴ  ＩＰＤＩ  ７９９．２ｇ（３−イソシアナートメチル−３，５，５−トリメチルシクロヘキシルイソシアネート：エボニックデグサジャパン（株）製）、ネオスタンＵ−８２０  ０．８４ｇ（オクチル錫系化合物：日東化成（株）製、ウレタン化触媒）、メトキノン  ０．８４ｇ（ｐ−メトキシフェノール：精工化学工業（株）製、重合禁止剤）、Ｋ−ＮＯＸ  ＢＨＴ  ８．３７ｇ（２，６−ジ−ｔ−ブチル−ｐ―クレゾール：エボニックデグサジャパン（株）製、酸化防止剤）を入れ、均一に混合しながら徐々に昇温した。５０℃に達したところで、アクトコールＭＮ−１５００  １５０２．７ｇ（３官能ポリオール、三井化学ポリウレタン（株）製、水酸基価１１２ｍｇＫＯＨ／ｇ）を分割添加し、８０℃で２時間反応後、ＨＥＡ  ４８７．２ｇを分割添加し、さらに８時間反応させた。ＮＣＯ％が０．２％以下になったことを確認し、ＰＥＡ（フェノキシエチルアクリレート、ライトアクリレート  ＰＯ−Ａ、共栄社化学（株）製）  ６９７．３ｇを加え、混合し、ウレタンアクリレート（ＵＡ１）を含有する淡黄色透明の樹脂状の反応混合物を得た。得られたウレタンアクリレートの各原料組成を表２に示す。
【００６８】
＜合成例４＞（ＵＡ２の合成）
合成例１と同様の装置を用い、ＶＥＳＴＡＮＡＴ  ＩＰＤＩ  ６６６ｇ、ネオスタンＵ−８２０  ０．６５ｇ、メトキノン  ０．２４ｇ、Ｋ−ＮＯＸ  ＢＨＴ  ２．４０ｇを入れ、均一に混合しながら徐々に昇温した。５０℃に達したところで、合成例２で合成したＨＥＡ−ＣＬ３中間体（合成例２、２−ヒドロキシエチルアクリレート−ε−カプロラクトン３モル付加物）１３７４ｇを分割添加し、８０℃で２時間反応後、トリメチロールプロパン（脂肪族多官能ポリオール、三菱ガス化学（株）製）１３４ｇを加えさらに１０時間反応させた。ＮＣＯ％が０．２％以下になったことを確認し、ＰＥＡ  ５４４．３ｇを加え、混合し、ウレタンアクリレート（ＵＡ２）を含有する淡黄色透明の樹脂状の反応混合物を得た。得られたウレタンアクリレートの各原料組成を表２に示す。
【００６９】
＜合成例５＞（ＵＡ３の合成）
各原料成分を表２に示す組成比率で用いた以外は合成例３と同様にして反応を行い、ウレタンアクリレート（ＵＡ３）を得た。
【００７０】
＜合成例６＞（ＵＡ４の合成）
合成例１と同様の装置を用い、バーノックＤＮ−９８０Ｓ（ポリイソシアネート、ＤＩＣ（株）製）３６７．８ｇ、ネオスタンＵ−２００（ブチル錫系化合物、日東化成（株）製、ウレタン化触媒）０．１ｇ、メトキノン  ０．１ｇ、Ｋ−ＮＯＸ  ＢＨＴ  ２．０１ｇを入れ、均一に混合しながら徐々に昇温した。６０℃に達したところで、合成例１で合成したＨＥＡ−ＣＬ２中間体（合成例１、２−ヒドロキシエチルアクリレート−ε−カプロラクトン２モル付加物））６５０．６ｇを分割添加し、８０℃で３時間反応させた。ＮＣＯ％が０．２％以下になったことを確認し、ウレタンアクリレート（ＵＡ４）を含有する淡黄色透明の樹脂状の反応混合物を得た。得られたウレタンアクリレートの各原料組成を表２に示す。
【００７１】
＜合成例７＞（ＵＡ５の合成）
合成例１と同様の装置を用い、コスモネートＴ−１００Ｓ  （トルエンジイソシアネート、三井化学ポリウレタン（株）製）３５１．５ｇを入れ、ＰＴＧ８５０ＳＮ（２官能ポリオール、保土谷化学（株）製、水酸基価１２６．３ｍｇＫＯＨ／ｇ）８６１ｇを分割添加し、６５℃で２時間反応後、メトキノン  ０．４４ｇ、ステアラーＴＢＨ（酸化防止剤  精工化学（株）製）０．２９ｇ、ＨＥＡ  ２３６．６を入れ、均一に混合した。さらにネオスタンＵ−２００  ０．２ｇを分割添加し、７０℃で６時間反応させた。ＮＣＯ％が０．２％以下になったことを確認し、ウレタンアクリレート（ＵＡ５）を含有する淡黄色透明の樹脂状の反応混合物を得た。得られたウレタンアクリレートの各原料組成を表２に示す。
【００７２】
【表１】
2010211867.tif 000003
【００７３】
＜表１の脚注＞
プラクセルＭ：ε−カプロラクトン、ダイセル化学工業（株）製
ＨＥＡ：２−ヒドロキシエチルアクリレート、大阪有機化学工業（株）製
ネオスタンＵ−２８：オクタン酸錫、日東化成（株）、触媒
メトキノン：ｐ−メトキシフェノール、精工化学工業（株）製、重合禁止剤
Ｋ−ＮＯＸ  ＢＨＴ：２，６−ジ−ｔ−ブチル−ｐ―クレゾール、エボニックデグサジャパン（株）製、酸化防止剤
【００７４】
【表２】
2010211867.tif 000004
【００７５】
＜表２の脚注＞
ＶＥＳＴＡＮＡＴ  ＩＰＤＩ：３−イソシアナートメチル−３，５，５−トリメチルシクロヘキシルイソシアネート、エボニックデグサジャパン（株）製
コスモネート  Ｔ−１００Ｓ：トルエンジイソシアネート、三井化学ポリウレタン（株）製
バーノックＤＮ−９８０Ｓ：ポリイソシアネート化合物、ＤＩＣ（株）製
ＨＥＡ：２−ヒドロキシエチルアクリレート、大阪有機化学工業（株）製
ＨＥＡ−ＣＬ２中間体：２−ヒドロキシエチルアクリレート−ε−カプロラクタム２トン付加物（表１合成例１参照）
ＨＥＡ−ＣＬ３中間体：２−ヒドロキシエチルアクリレート−ε−カプロラクトン３モル付加物（表１合成例２参照）
アクトコールＭＮ−１５００：３官能ポリオール、三井化学ポリウレタン（株）製、水酸基価１１２ｍｇＫＯＨ／ｇ
ＴＭＰ：トリメチロールプロパン、三菱ガス化学（株）製
ｄｉ−ＴＭＰ：ジトリメチロールプロパン、三菱ガス化学（株）製
ＰＴＧ８５０ＳＮ：２官能ポリオール、保土谷化学（株）製、水酸基価１２６．３ｍｇＫＯＨ／ｇ
ネオスタンＵ−８２０：オクチル錫系化合物、日東化成（株）製、ウレタン化触媒
ネオスタンＵ−２００：ブチル錫系化合物、日東化成（株）製、ウレタン化触媒
メトキノン：ｐ−メトキシフェノール、精工化学工業（株）製、重合禁止剤
Ｋ−ＮＯＸ  ＢＨＴ：２，６−ジ−ｔ−ブチル−ｐ―クレゾール、エボニックデグサジャパン（株）製、酸化防止剤
ステアラーＴＢＨ：ｔ−ブチルハイドロキノン、精工化学（株）製、重合禁止剤
【００７６】
下記表３、表４に示した組成（表中の組成の数値は質量部を表す）により配合した各組成物を６０℃で３時間加熱、溶解して、実施例１〜６及び比較例１〜４の各実施例及び比較例の紫外線硬化型組成物を調製した。得られた組成物について、下記の評価を行い、得られた結果を表３、表４に示す。
【００７７】
＜粘度の測定方法＞
紫外線硬化型組成物について、２５℃における粘度をＢ型粘度計（（株）東京計器製、ＢＭ型）を用いて測定した。
【００７８】
＜硬度・信号・反り評価用光ディスクの作成条件＞
直径１２０ｍｍ、厚さ１．１ｍｍのポリカーボネート基板を準備し、（株）コベルコ科研製銀合金ターゲットＧＢＤ０５（銀を主成分とするビスマスとの合金）を２０〜４０ｎｍの膜厚でスパッタした後、反対面側に窒化シリコン（ＳｉＮｘ）を５〜１０ｎｍの膜厚でスパッタした。得られた基板の銀合金反射膜上に、表１の各組成物をオリジン電気（株）製の塗布実験機を使用し膜厚が硬化後に１００±５μｍとなるように塗布した。さらに、ハードコートを硬化後の膜厚が３±１μｍとなるように塗布した。なお、ハードコートはＤＩＣ（株）製のダイキュアクリアＨＣ−１を用いた。ウシオ電機（株）製クセノンフラッシュ照射装置（型式：ＦＵＶ−２０１ＷＪ０２）を使用し、仮硬化２ショット（充電電圧３４２０Ｖ）、本硬化２０ショット（充電電圧３４２０Ｖ）、ハードコート硬化１０ショット（充電電圧３４２０Ｖ）の条件で紫外線を照射、硬化させ試験用サンプルディスクを得た。
【００７９】
＜弾性率の測定方法＞
フィッシャースコープＨＭ２０００（フィッシャーインストルメンツ社）を用いて、上記方法にて得た各サンプルディスクの光透過層の面を、稜間角１３６°のビッカース圧子を図４の荷重プログラムにて押し込み、２３℃における弾性率を測定した。
【００８０】
＜ガラス転移温度の測定方法＞
各サンプルディスクについて４００番の耐水研磨紙（三共理化学（株）製）を用いて光透過層表面のハードコートを削った後、硬化物層から試験片を切り出した。自動動的粘弾性測定装置ＲＳＡ−３（ティー・エイ・インストルメント（株）製）を用いて損失正接（ｔａｎδ）を測定し、そのピーク温度をガラス転移温度とした。
【００８１】
＜光ディスクの荷重試験＞
各サンプルディスクの光透過層の面に、ＣＤ保管用不織布シートを載せ、半径３５〜４５ｍｍの範囲に６２５ｇの重り（単位面積あたりの荷重２４．９ｇ／ｃｍ２）を載せ、２３℃５０％ＲＨ環境下で９６時間荷重を与え続けた。その後、ディスクから重りと不織布を取り出し、パルステック工業（株）製「ＢＤ  ＭＡＳＴＥＲ」を用いてエラーレートＳＥＲ測定した。除荷後１時間経過時点でのＳＥＲの平均値を下記基準に基づき評価した。
◎：２×１０−４以下
○：２×１０−４を超え５×１０−3未満
×：５×１０−3を超える
【００８２】
＜光ディスクの耐久試験＞
各サンプルディスクについて環境試験器「ＰＲ−２ＰＫ」（エスペック（株）製）を使用して、８０℃８５％ＲＨの湿熱環境下で２４０時間曝露を行った。その後、２３℃５０％ＲＨの環境下に２４時間放置した後、各サンプルディスクのエラーレートＲａｎｄｏｍ  ＳＥＲをパルステック工業（株）製「ＢＤ  ＭＡＳＴＥＲ」を用いて測定した。耐久試験後のＲａｎｄｏｍ  ＳＥＲの平均値を下記基準に基づき評価した。
◎：２×１０−４以下
○：２×１０−４を越え５×１０−3以下
×：５×１０−3を越える
【００８３】
＜光ディスクの湿度ショック試験＞
各サンプルディスクについて２３℃５０％ＲＨの環境下にて光ディスク機械特性評価装置ＩＱＰＣ（Ｄｒ．Ｓｃｈｗａｂ  Ｉｎｓｐｅｃｔｉｏｎ  Ｔｅｃｈｎｏｌｏｇｙ社製）を用い、半径位置５８ｍｍでのＲａｄｉａｌ  Ｔｉｌｔを測定し、これを初期値とした。初期値を測定した各サンプルディスクを２５℃９５％ＲＨの環境下に９６時間放置した後、２３℃５０％Ｒの環境下に取り出し、３時間後まで反り測定をおこなった。最大値または最小値と初期値との差から最大変化量を求め、下記基準に基づき評価を行った。ここで、反り角の値が正（＋）の場合は硬化物層側とは反対側に、負（−）の場合は硬化物層側に反ったことを意味する。
◎：初期値からの最大変化量が±０．８度以内
○：初期値からの最大変化量が±０．８度を超え±１．０度以内
×：初期値からの最大変化量が±１．０度を超える
【００８４】
【表３】
2010211867.tif 000005
【００８５】
【表４】
2010211867.tif 000006
【００８６】
表３、表４中の記号は以下のとおりである。
ＵＡ１：合成例３に記載のウレタンアクリレート
ＵＡ２：合成例４に記載のウレタンアクリレート
ＵＡ３：合成例５に記載のウレタンアクリレート
ＵＡ４：合成例６に記載のウレタンアクリレート
ＵＡ５：合成例７に記載のウレタンアクリレート
ＨＰＮＤＡ：ヒドロキシピバリン酸ネオペンチルグリコールジアクリレート
ＨＸ−２２０：カプロラクトン変性ヒドロキシピバリン酸ネオペンチルグリコールジアクリレート（日本化薬（株）製）
ＰＥＧＤＡ：ポリエチレングリコールジアクリレート（１４ＥＧ−Ａ  共栄社化学（株）製）
ＰＥＡ：フェノキシエチルアクリレート
ＮＶＦ：Ｎ−ビニルホルムアミド
ＴＨＦ−Ａ：テトラヒドロフルフリルアクリレート
ＰＭ−２：エチレンオキシド変性リン酸メタクリレート（日本化薬（株）製）
ＧＡ：没食子酸（大日本住友製薬（株）製）
Ｉｒｇ１８４：１−ヒドロキシシクロヘキシルフェニルケトン
【００８７】
表３〜４に示すように、本発明の組成物を使用した実施例１〜６の光ディスクは、荷重試験後のエラーレートの回復に優れ、耐久試験において良好な信号特性を示した。さらに、各湿度ショック試験後の反り変化も小さく優れた寸法安定性を示した。一方、比較例１〜４の光ディスクは、荷重試験後のエラーレートの回復に優れるものの、耐久性に劣るものであった。
【図面の簡単な説明】
【００８８】
【図１】本発明の単層型光ディスクの一例を示す図である。
【図２】本発明の単層型光ディスクの一例を示す図である。
【図３】本発明の二層型光ディスクの一例を示す図である。
【図４】実施例での弾性率及び塑性変形率の測定における荷重プログラム図である。
【符号の説明】
【００８９】
１  基板
２  光反射層
３  紫外線硬化型組成物の光透過層
４  ハードコート層
５  光反射層
６  紫外線硬化型組成物の光透過層
【図１】
2010211867.tif 000007
【図２】
2010211867.tif 000008
【図３】
2010211867.tif 000009
【図４】
2010211867.tif 000010